(57)【要約】【目的】比較的低い硬化温度で耐熱性に優れた樹脂を形成させることができ、熱可塑性樹脂の改質剤として用いることができる、水系樹脂エマルションを提供する。【構成】メチルエチルケトン１５０ｇにビス［４−（アリルビシクロ［２．２．１］ヘプト−５−エン−２，３−ジカルボキシイミド ）フェニル］メタン７２．５ｇと、ビス（３−エチル−５−メチル−４−マレイミドフェニル）メタン７２．５ｇとを溶解した樹脂溶液を用意する。容量１l のホモミキサーに３７５ｃｃの水を入れ、撹拌しながらポリビニルアルコール１５ｇ及びドデシルベンゼンスルホン酸ナトリウム５ｇを順次加えて溶解し、さらに撹拌しながら上記樹脂溶液を加え、均一に撹拌した後、加圧式ホモジナイザーに移して乳化を行なう。その後、加温下で減圧してメチルエチルケトンを留去させ、水系樹脂エマルションを得る。【選択図】      なし【特許請求の範囲】
【請求項１】
アルケニル置換ナジイミドとマレイミド化合物とが保護コロイド及び／又は界面活性剤によって水に分散されていることを特徴とする水系樹脂エマルション。
【請求項２】
（アルケニル置換ナジイミドの含有量）：（マレイミド化合物の含有量）が質量比で９８：２〜２０：８０であることを特徴とする請求１項記載の水系樹脂エマルション。
【請求項３】
（アルケニル置換ナジイミドとマレイミド化合物との合計）：（保護コロイド及び／又は界面活性剤の合計）が質量比で９９．９：０．１〜８０：２０であることを特徴とする請求項１又は２記載の水系樹脂エマルション。
【請求項４】
請求項１乃至３の水系樹脂エマルションからなることを特徴とする熱可塑性樹脂改質剤。
【請求項５】
請求項１乃至３の水系樹脂エマルションと、熱可塑性樹脂のエマルション又は熱可塑性樹脂のディスパージョンとが混合されてなることを特徴とする水系樹脂エマルション。
【請求項６】
熱可塑性樹脂はポリ乳酸又は飽和ポリエステルであることを特徴とする請求項５記載の水系樹脂エマルション。
【請求項７】
（請求項１乃至３の水系樹脂エマルションの樹脂成分含有量）：（熱可塑性樹脂成分の含有量）が質量比で５０：５０〜１：９９であることを特徴とする請求項６記載の水系樹脂エマルション。
【発明の詳細な説明】
【技術分野】
【０００１】
本発明は、アルケニル置換ナジイミドとマレイミド化合物とを水に分散した水系樹脂エマルション、及びそれを用いた熱可塑性樹脂改質剤に関する。本発明の水系樹脂エマルションは、低温で硬化させることができるため、熱可塑性樹脂の改質剤に用いて好適である。
【背景技術】
【０００２】
従来、塗料や接着剤等の分野において、作業時における樹脂の流動性をよくするために、樹脂を有機溶剤に溶解させて使用することが行われてきた。しかし、近年、大気や地下水等の環境に及ぼす有機溶剤の影響が問題となり、樹脂を水系エマルションとすることにより、有機溶媒を用いないで樹脂の流動性を高めることが行われている。
【０００３】
現在までに、様々な水系樹脂エマルションが開発されており、優れた耐熱性を特性とするイミド系樹脂に関しては、アルケニル置換ナジイミドを用いた水系樹脂エマルションが知られている（特許文献１）。
【特許文献１】特開平８−１２００２５号公報
【０００４】
この水系樹脂エマルションは、水を除去した後に加熱すると、アルケニル置換ナジイミドが硬化してポリイミド樹脂となる。このため、耐熱性の優れた塗料、コーティング剤、接着剤等として有用である。また、この水系樹脂エマルションは、保存安定性がよく、アルケニル置換ナジイミドは高濃度に含有させても粘度が低いため、塗料やコーティング剤として使用した場合の作業性にも優れている。
【０００５】
一方、アルケニル置換ナジイミドとマレイミド化合物とを混合した熱硬化性樹脂組成物が知られている（特許文献２〜７）。
【特許文献２】特開平６−１００６３３号公報
【特許文献３】特開平７−１３３３９３号公報
【特許文献４】特開平７−２０６９９１号公報
【特許文献５】特開平７−２２４１２１号公報
【特許文献６】特開平７−２５８３５３号公報
【特許文献７】特開平７−３３０８７２号公報
【０００６】
これらの熱硬化性樹脂組成物は、アルケニル置換ナジイミド単独の樹脂に比べて、比較的低い温度で、短時間に硬化させることができる。また、アルケニル置換ナジイミドはマレイミド化合物との相溶性もよいため、加熱処理によって均質な硬化物とすることができる。
【発明の開示】
【発明が解決しようとする課題】
【０００７】
上述したように、上記特許文献１に記載のアルケニル置換ナジイミドを水に分散させた水系樹脂エマルションは、耐熱性の塗料等として有用であり、保存安定性及び流動性に優れるため、取扱も容易であるという利点はある。しかし、アルケニル置換ナジイミドを硬化させるためには、一般に２００°Ｃ以上という高い温度が必要であるため、この水系樹脂エマルションを塗料やコーティング剤として用いる場合、被処理物の材料に、ある程度の耐熱性が要求されるという問題があった。また、硬化温度が高いという問題から、ポリ乳酸や飽和ポリエステル等、耐熱性に劣る他の熱可塑性樹脂の改質剤として用いるということもされていなかった。
【０００８】
本発明は、上記従来の実情に鑑みなされたものであり、比較的低い硬化温度で耐熱性に優れた樹脂硬化物を形成させることができ、さらに、耐熱性に劣る他の熱可塑性樹脂の改質剤として用いることができる、水系樹脂エマルションを提供することを解決すべき課題としている。
【課題を解決するための手段】
【０００９】
発明者らは、上記課題を解決するために、２００℃未満という比較的低い温度で耐熱性に優れた樹脂を形成させることができる、アルケニル置換ナジイミドとマレイミド化合物とを混合した熱硬化性樹脂組成物をエマルションとすることを考え、鋭意研究を重ねた結果、本発明を完成させるに至った。
【００１０】
すなわち、本発明の水系樹脂エマルションは、アルケニル置換ナジイミドとマレイミド化合物とが保護コロイド及び／又は界面活性剤によって水に分散されていることを特徴とする。
【００１１】
発明者らの試験結果によれば、本発明の水系樹脂エマルションは、アルケニル置換ナジイミドのみを分散させた水系樹脂エマルションに比べて、より低い温度で短時間に硬化させることができる。また、加熱によって得られる樹脂硬化物は、
アルケニル置換ナジイミドのみを分散させた水系樹脂エマルションから得られた樹脂硬化物と同様に、優れた耐熱性及び優れた機械的特性を有する。
【００１２】
本発明におけるアルケニル置換ナジイミドとは、下記一般式で表される化合物をいう。
【化１】
2006124425.tif 000002
ここで、Ｒ1、Ｒ2はそれぞれ独立に選ばれた水素またはメチル基、ｎは１〜２の整数を表し、かつ、ｎ＝１の時、Ｒ3はＣ1〜Ｃ12のアルキル基、Ｃ3〜Ｃ6のアルケニル基、Ｃ5〜Ｃ8のシクロアルキル基、Ｃ6〜Ｃ12の一価の芳香族基、ベンジル基、これらの基の１〜３個の水素を水酸基で置換した基または−｛（ＣqＨ2qＯ）t（ＣrＨ2rＯ）uＣsＨ2s+1｝（ただしq、r、sはそれぞれ独立に選ばれた２〜６の整数、tは０または１の整数、uは１〜３０の整数）で表されるポリオキシアルキル基もしくは−Ｃ6Ｈ4−Ｔ−Ｃ6Ｈ5｛ただしＴは−ＣＨ2−、−Ｃ（ＣＨ3）2−、−ＣＯ−、−Ｏ−、−Ｓ−、−ＳＯ2−｝で表される基もしくはこれらの基の１〜３個の水素を水酸基で置換した基であり、ｎ＝２のとき、Ｒ3は−ＣpＨ2p−（ただしpは２〜２０の整数）で表されるアルキレン基、Ｃ5〜Ｃ8のシクロアルキレン基、−｛（ＣqＨ2qＯ）t（ＣrＨ2rＯ）uＣsＨ2s｝−（ただしq、r、sはそれぞれ独立に選ばれた２〜６の整数、tは０または１の整数、uは１〜３０の整数）で表されるポリオキシアルキレン基、Ｃ6〜Ｃ12の二価の芳香族基、−Ｃ6Ｈ4−Ｔ−Ｃ6Ｈ4−｛ただしＴは−ＣＨ2−、−Ｃ（ＣＨ3）2−、−ＣＯ−、−Ｏ−、−ＯＣ6Ｈ4Ｃ（ＣＨ3)2Ｃ6Ｈ4Ｏ−、−Ｓ−、−ＳＯ2−｝で表される基またはこれらの基の１〜３個の水素を水酸基で置換した基である。
【００１３】
例えば、特開昭５９−８０６６２号公報、特開昭６０−１７８８６２号公報、特開昭６１−１８７６１号公報、特開昭６１−１９７５５６号公報、特開昭６３−１７０３５８号公報 、特開平７−５３５１６号公報、特開平７−２０６９９１号公報公報及び特開平８−２７７２６５号公報に記載されている様々なアルケニル置換ナジイミド を用いることができる。具体的には、Ｎ−メチル−アリルビシクロ［２．２．１］ヘプト−５−エン−２，３−ジカルボキシイミド、Ｎ−メチル−アリルメチルビシクロ［２．２．１］ヘプト−５−エン−２，３−ジカルボキシイミド、Ｎ−メチル−メタリルビシクロ［２．２．１］ヘプト−５−エン−２，３−ジカルボキシイミド、Ｎ−メチル−メタリルメチルビシクロ［２．２．１］ヘプト−５−エン−２，３−ジカルボキシイミド、Ｎ−（２−エチルヘキシル）−アリルビシクロ［２．２．１］ヘプト−５−エン−２，３−ジカルボキシイミド、Ｎ−（２−エチルヘキシル）−アリルメチルビシクロ［２．２．１］ヘプト−５−エン−２，３−ジカルボキシイミド、Ｎ−アリル−アリルビシクロ［２．２．１］ヘプト−５−エン−２，３−ジカルボキシイミド、Ｎ−アリル−アリルメチルビシクロ［２．２．１］ヘプト−５−エン−２，３−ジカルボキシイミド、Ｎ−アリル−メタリルビシクロ［２．２．１］ヘプト−５−エン−２，３−ジカルボキシイミド、Ｎ−イソプロペニル−アリルビシクロ［２．２．１］ヘプト−５−エン−２，３−ジカルボキシイミド、Ｎ−イソプロペニル−アリルメチルビシクロ［２．２．１］ヘプト−５−エン−２，３−ジカルボキシイミド、Ｎ−イソプロペニル−メタリルビシクロ［２．２．１］ヘプト−５−エン−２，３−ジカルボキシイミド、Ｎ−シクロヘキシル−アリルビシクロ［２．２．１］ヘプト−５−エン−２，３−ジカルボキシイミド、Ｎ−シクロヘキシル−アリルメチルビシクロ［２．２．１］ヘプト−５−エン−２，３−ジカルボキシイミド、Ｎ−シクロヘキシル−メタリルビシクロ［２．２．１］ヘプト−５−エン−２，３−ジカルボキシイミド、Ｎ−フェニル−アリルビシクロ［２．２．１］ヘプト−５−エン−２，３−ジカルボキシイミド、Ｎ−フェニル−アリルメチルビシクロ［２．２．１］ヘプト−５−エン−２，３−ジカルボキシイミド、Ｎ−ベンジル−アリルビシクロ［２．２．１］ヘプト−５−エン−２，３−ジカルボキシイミド、Ｎ−ベンジル−アリルメチルビシクロ［２．２．１］ヘプト−５−エン−２，３−ジカルボキシイミド、Ｎ−ベンジル−メタリルビシクロ［２．２．１］ヘプト−５−エン−２，３−ジカルボキシイミド、Ｎ−（２′−ヒドロキシエチル）−アリルビシクロ［２．２．１］ヘプト−５−エン−２，３−ジカルボキシイミド、Ｎ−（２′−ヒドロキシエチル）−アリルメチルビシクロ［２．２．１］ヘプト−５−エン−２，３−ジカルボキシイミド、Ｎ−（２′−ヒドロキシエチル）−メタリルビシクロ［２．２．１］ヘプト−５−エン−２，３−ジカルボキシイミド、Ｎ−（２′，２′−ジメチル−３′−ヒドロキシプロピル）−アリルビシクロ［２．２．１］ヘプト−５−エン−２，３−ジカルボキシイミド、Ｎ−（２′，２′−ジメチル−３′−ヒドロキシプロピル）−アリルメチ���ビシクロ［２．２．１］ヘプト−５−エン−２，３−ジカルボキシイミド、Ｎ−（２′，３′−ジヒドロキシプロピル）−アリルビシクロ［２．２．１］ヘプト−５−エン−２，３−ジカルボキシイミド、Ｎ−（２′，３′−ジヒドロキシプロピル）−アリルメチルビシクロ［２．２．１］ヘプト−５−エン−２，３−ジカルボキシイミド、Ｎ−（３′−ヒドロキシ−１′−プロペニル）−アリルビシクロ［２．２．１］ヘプト−５−エン−２，３−ジカルボキシイミド、Ｎ−（４′−ヒドロキシ−シクロヘキシル）−アリルメチルビシクロ［２．２．１］ヘプト−５−エン−２，３−ジカルボキシイミド、Ｎ−（４′−ヒドロキシフェニル）−アリルビシクロ［２．２．１］ヘプト−５−エン−２，３−ジカルボキシイミド、Ｎ−（４′−ヒドロキシフェニル）−アリルメチルビシクロ［２．２．１］ヘプト−５−エン−２，３−ジカルボキシイミド、Ｎ−（４′−ヒドロキシフェニル）−メタリルビシクロ［２．２．１］ヘプト−５−エン−２，３−ジカルボキシイミド、Ｎ−（４′−ヒドロキシフェニル）−メタリルメチルビシクロ［２．２．１］ヘプト−５−エン−２，３−ジカルボキシイミド、Ｎ−（３′−ヒドロキシフェニル）−アリルビシクロ［２．２．１］ヘプト−５−エン−２，３−ジカルボキシイミド、Ｎ−（３′−ヒドロキシフェニル）−アリルメチルビシクロ［２．２．１］ヘプト−５−エン−２，３−ジカルボキシイミド、Ｎ−（ｐ−ヒドロキシベンジル）−アリルビシクロ［２．２．１］ヘプト−５−エン−２，３−ジカルボキシイミド、Ｎ−｛２′−（２″−ヒドロキシエトキシ）エチル｝−アリルビシクロ［２．２．１］ヘプト−５−エン−２，３−ジカルボキシイミド、Ｎ−｛２′−（２″−ヒドロキシエトキシ）エチル｝−アリルメチルビシクロ［２．２．１］ヘプト−５−エン−２，３−ジカルボキシイミド、Ｎ−｛２′−（２″−ヒドロキシエトキシ）エチル｝−メタリルビシクロ［２．２．１］ヘプト−５−エン−２，３−ジカルボキシイミド、Ｎ−｛２′−（２″−ヒドロキシエトキシ）エチル｝−メタリルメチルビシクロ［２．２．１］ヘプト−５−エン−２，３−ジカルボキシイミド、Ｎ−〔２′−｛２″−（２″′−ヒドロキシエトキシ）エトキシ｝エチル〕−アリルビシクロ［２．２．１］ヘプト−５−エン−２，３−ジカルボキシイミド、Ｎ−〔２′−｛２″−（２″′−ヒドロキシエトキシ）エトキシ｝エチル〕−アリルメチルビシクロ［２．２．１］ヘプト−５−エン−２，３−ジカルボキシイミド、Ｎ−〔２′−｛２″−（２″′−ヒドロキシエトキシ）エトキシ｝エチル〕−メタリルビシクロ［２．２．１］ヘプト−５−エン−２，３−ジカルボキシイミド、Ｎ−｛４′−（４″−ヒドロキシフェニルイソプロピリデン）フェニル｝−アリルビシクロ［２．２．１］ヘプト−５−エン−２，３−ジカルボキシイミド、Ｎ−｛４′−（４″−ヒドロキシフェニルイソプロピリデン）フェニル｝−アリルメチルビシクロ［２．２．１］ヘプト−５−エン−２，３−ジカルボキシイミド、Ｎ−｛４′−（４″−ヒドロキシフェニルイソプロピリデン）フェニル｝−メタリルビシクロ［２．２．１］ヘプト−５−エン−２，３−ジカルボキシイミド、Ｎ，Ｎ′−エチレン−���ス（アリルビシクロ［２．２．１］ヘプト−５−エン−２，３−ジカルボキシイミド）、Ｎ，Ｎ′−エチレン−ビス（アリルメチルビシクロ［２．２．１］ヘプト−５−エン−２，３−ジカルボキシイミド）、Ｎ，Ｎ′−エチレン−ビス（メタリルビシクロ［２．２．１］ヘプト−５−エン−２，３−ジカルボキシイミド）、Ｎ，Ｎ′−ヘキサメチレン−ビス（アリルビシクロ［２．２．１］ヘプト−５−エン−２，３−ジカルボキシイミド）、Ｎ，Ｎ′−ヘキサメチレン−ビス（アリルメチルビシクロ［２．２．１］ヘプト−５−エン−２，３−ジカルボキシイミド）、Ｎ，Ｎ′−ドデカメチレン−ビス（アリルビシクロ［２．２．１］ヘプト−５−エン−２，３−ジカルボキシイミド）、Ｎ，Ｎ′−ドデカメチレン−ビス（アリルメチルビシクロ［２．２．１］ヘプト−５−エン−２，３−ジカルボキシイミド）、Ｎ，Ｎ′−シクロヘキシレン−ビス（アリルビシクロ［２．２．１］ヘプト−５−エン−２，３−ジカルボキシイミド）、Ｎ，Ｎ′−シクロヘキシレン−ビス（アリルメチルビシクロ［２．２．１］ヘプト−５−エン−２，３−ジカルボキシイミド）、１，２−ビス｛３′−（アリルビシクロ［２．２．１］ヘプト−５−エン−２，３−ジカルボキシイミド）プロポキシ｝エタン、１，２−ビス｛３′−（アリルメチルビシクロ［２．２．１］ヘプト−５−エン−２，３−ジカルボキシイミド）プロポキシ｝エタン、１，２−ビス｛３′−（メタリルビシクロ［２．２．１］ヘプト−５−エン−２，３−ジカルボキシイミド）プロポキシ｝エタン、ビス〔２′−｛３″−（アリルビシクロ［２．２．１］ヘプト−５−エン−２，３−ジカルボキシイミド）プロポキシ｝エチル〕エーテル、ビス〔２′−｛３″−（アリルメチルビシクロ［２．２．１］ヘプト−５−エン−２，３−ジカルボキシイミド）プロポキシ｝エチル〕エーテル、１，４−ビス｛３′−（アリルビシクロ［２．２．１］ヘプト−５−エン−２，３−ジカルボキシイミド）プロポキシ｝ブタン、１，４−ビス｛３′−（アリルメチルビシクロ［２．２．１］ヘプト−５−エン−２，３−ジカルボキシイミド）プロポキシ｝ブタン、Ｎ，Ｎ′−ｐ−フェニレン−ビス（アリルビシクロ［２．２．１］ヘプト−５−エン−２，３−ジカルボキシイミド）、Ｎ，Ｎ′−ｐ−フェニレン−ビス（アリルメチルビシクロ［２．２．１］ヘプト−５−エン−２，３−ジカルボキシイミド）、Ｎ，Ｎ′−ｍ−フェニレン−ビス（アリルビシクロ［２．２．１］ヘプト−５−エン−２，３−ジカルボキシイミド）、Ｎ，Ｎ′−ｍ−フェニレン−ビス（アリルメチルビシクロ［２．２．１］ヘプト−５−エン−２，３−ジカルボキシイミド）、２，２−ビス〔４′−｛４″−（アリルビシクロ［２．２．１］ヘプト−５−エン−２，３−ジカルボキシイミド）フェノキシ｝フェニル〕プロパン、２，２−ビス〔４′−｛４″−（アリルメチルビシクロ［２．２．１］ヘプト−５−エン−２，３−ジカルボキシイミド）フェノキシ｝フェニル〕プロパン、２，２−ビス〔４′−｛４″−（メタリルビシクロ［２．２．１］ヘプト−５−エン−２，３−ジカルボキシイミド）フェノキシ｝フェニル〕プロパン、ビス｛４−（アリルビシクロ［２．２．１］ヘプト−５−エ���−２，３−ジカルボキシイミド）フェニル｝メタン、ビス｛４−（アリルメチルビシクロ［２．２．１］ヘプト−５−エン−２，３−ジカルボキシイミド）フェニル｝メタン、ビス｛４−（メタリルビシクロ［２．２．１］ヘプト−５−エン−２，３−ジカルボキシイミド）フェニル｝メタン、ビス｛４−（メタリルメチルビシクロ［２．２．１］ヘプト−５−エン−２，３−ジカルボキシイミド）フェニル｝メタン、ビス｛４−（アリルビシクロ［２．２．１］ヘプト−５−エン−２，３−ジカルボキシイミド）フェニル｝エーテル、ビス｛４−（アリルメチルビシクロ［２．２．１］ヘプト−５−エン−２，３−ジカルボキシイミド）フェニル｝エーテル、ビス｛４−（メタリルビシクロ［２．２．１］ヘプト−５−エン−２，３−ジカルボキシイミド）フェニル｝エーテル、ビス｛４−（アリルビシクロ［２．２．１］ヘプト−５−エン−２，３−ジカルボキシイミド）フェニル｝スルホン、ビス｛４−（アリルメチルビシクロ［２．２．１］ヘプト−５−エン−２，３−ジカルボキシイミド）フェニル｝スルホン、ビス｛４−（メタリルビシクロ［２．２．１］ヘプト−５−エン−２，３−ジカルボキシイミド）フェニル｝スルホン、Ｎ，Ｎ′−２，５−ジメチレン−ビシクロ［２．２．１］ヘプタン−ビス（アリルビシクロ［２．２．１］ヘプト−５−エン−２，３−ジカルボキシイミド ）、Ｎ，Ｎ′−２，６−ジメチレン−ビシクロ［２．２．１］ヘプタン−ビス（アリルビシクロ［２．２．１］ヘプト−５−エン−２，３−ジカルボキシイミド ）、Ｎ，Ｎ′−３，８−ジメチレン−トリシクロ［５．２．１．０］デカン−ビス（アリルビシクロ［２．２．１］ヘプト−５−エン−２，３−ジカルボキシイミド ）等があげられるが、これらに限定されることはない。このような構造のアルケニル置換ナジイミドは単独で用いてもよいし、それらの混合物又はそのオリゴマーとして用いてもよい。
【００１４】
また、本発明で用いられるマレイミド化合物とは、例えば、脂肪族マレイミド 、芳香族マレイミド 、脂肪族シトラコンイミド 、芳香族シトラコンイミド およびビスマレイミド 類等が挙げられる。これらの内、脂肪族マレイミド としては、例えば、マレイミド 、Ｎ−メチルマレイミド 、Ｎ−エチルマレイミド 、Ｎ−プロピルマレイミド 、Ｎ−ラウリルマレイミド 、Ｎ−（２−ヒドロキシエチル）マレイミド 、Ｎ−シクロヘキシルマレイミド 等が挙げられ、芳香族マレイミド としては、例えば、Ｎ−フェニルマレイミド 、Ｎ−（２−メチルフェニル）マレイミド 、Ｎ−（３−エチルフェニル）マレイミド 、Ｎ−（４−メチルフェニル）マレイミド 、Ｎ−（２，６−ジエチルフェニル）マレイミド 、Ｎ−（２，４，６−トリメチルフェニル）マレイミド 、Ｎ−（２−クロロフェニル）マレイミド 、Ｎ−（４−クロロフェニル）マレイミド 、Ｎ−（４−ヒドロキシフェニル）マレイミド 、Ｎ−（４−ヒドロキシメチルフェニル）マレイミド 、Ｎ−（４−カルボキシフェニル）マレイミド 、Ｎ−（４−エトキシカルボニルフェニル）マレイミド 、Ｎ−（４−ベンジルフェニル）マレイミド 、Ｎ−（４−フェノキシフェニル）マレイミド 等が挙げられ、脂肪族シトラコンイミド としては、例えば、シトラコンイミド 、Ｎ−メチルシトラコンイミド 、Ｎ−ブチルシトラコンイミド 、Ｎ−シクロヘキシルシトラコンイミド 等が挙げられ、芳香族シトラコンイミド としては、例えばＮ−フェニルシトラコンイミド 、Ｎ−（３−エチルフェニル）シトラコンイミド 、Ｎ−（２，６−ジメチルフェニル）シトラコンイミド 、Ｎ−（４−クロロフェニル）シトラコンイミド 、Ｎ−（４−ヒドロキシフェニル）シトラコンイミド 、Ｎ−（４−ベンジルフェニル）シトラコンイミド 等が挙げられる。さらにビスマレイミド 類としては、例えば、ビス（４−マレイミド フェニル）メタン、Ｎ，Ｎ´−フェニレルビスマレイミド 、ビス（４−マレイミド フェニル）エーテル、ビス（４−マレイミド フェニル）スルホン、ビス（４−マレイミド シクロヘキシル）メタン、ビス（３−エチル−５−メチル−４−マレイミドフェニル）メタン、Ｎ，Ｎ´−トリレンビスマレイミド 、Ｎ，Ｎ´−ジメチルフェニレンビスマレイミド 、Ｎ，Ｎ´−キシリレンビスマレイミド 、ビス（４−マレイミド フェニル）シクロヘキサン、Ｎ，Ｎ´−ジクロロビフェニレンビスマレイミド 、ビス［４−（メチルマレイミド ）フェニル］メタン、ビス［４−（メチルマレイミド ）フェニル］エーテル、ビス［４−（メチルマレイミド ）フェニル］スルホン、Ｎ，Ｎ´−エチレンビスマレイミド 、Ｎ，Ｎ´−ヘキサメチレンビスマレイミド 、Ｎ，Ｎ´−ヘキサメチレンビスメチルマレイミド 等が用いられるが、これらに限定されることはない。また、これらのマレイミド化合物は単独で用いてもよいし、複数種を混合して用いてもよく、さらにオリゴマーとして用いても差し支えない。
【００１５】
本発明で用いられる保護コロイドとしては、例えばポリビニルアルコール、変性ポリビニルアルコール、エチルセルロース、メチルセルロース、ヒドロキシエチルセルロース等の水溶性セルロース誘導体、でんぷん、寒天、ゼラチン、アルブミン、アラビアゴム、プロタルビン酸、リサルビン酸、アルギン酸、スチレン無水マレイン酸共重合体、マレイン化液状ポリブタジエン誘導体、ナフタレンスルホン酸縮合物、ポリアクリル酸、ポリアクリル酸塩、アクリル酸アミド、アクリル酸エステル等が挙げられる。
【００１６】
また、界面活性剤としては、陰イオン界面活性剤、陽イオン界面活性剤、非イオン界面活性剤等を用いることができる。
【００１７】
陰イオン界面活性剤としては、例えばドデシルベンゼルスルホン酸ナトリウム等のアルキルベンゼンスルホン酸塩、ドデシルナフタレンスルホン酸ナトリウム等のアルキルナフタレンスルホン酸塩、脂肪酸ナトリウム等の脂肪酸塩、ロジン酸塩、ジアルキルスルホコハク酸塩、ヒドロキシアルカンスルホン酸塩、アルカンスルホン酸塩、アルキル硫酸エステル塩、アルキルリン酸エステル塩またはポリオキシエチレンアルキルフェニルエーテル硫酸エステル塩等が挙げられる。
【００１８】
また、陽イオン界面活性剤としては、例えばアルキルアミン塩酸塩、ジアルキルアミン塩、テトラアルキルアンモニウムクロライド等のテトラアルキルアンモニウム塩、アルキルピリジニウム塩またはＮ，Ｎ´−ジアルキルモルホリニウム塩等が挙げられる。
【００１９】
さらに、非イオン界面活性剤としては、例えばポリオキシエチレンアルキルエーテル、ポリオキシエチレンアルキルフェニルエーテル、ポリオキシエチレンポリオキシプロピレングリコール、多価アルコール脂肪酸部分エステル、ポリオキシエチレン化多価アルコール脂肪酸部分エステルまたは脂肪酸ジエタノールアミド、カルボキシベタイン、イミダゾリンまたはアミノ硫酸エステル等が挙げられる。
【００２０】
本発明で用いられる保護コロイドおよび界面活性剤はこれらに限定されるものではない。また、保護コロイドまたは界面活性剤をそれぞれ単独でまたは複数種組合せて用いてもよく、さらに、保護コロイドおよび界面活性剤を組合せて用いてもよい。
【００２１】
また、（アルケニル置換ナジイミドの含有量）：（マレイミド化合物の含有量）は、硬化温度の低温化と最終目的硬化物の物性等を考慮して、適宜決定されるが、耐熱性向上のためには質量比で９８：２〜２０：８０、好ましくは９０：１０〜３０：７０の範囲が好適である。
【００２２】
また、（アルケニル置換ナジイミドとマレイミド化合物との合計）：（保護コロイド及び／又は界面活性剤の合計）が質量比で９９．９：０．１〜８０：２０であることが好ましい。
【００２３】
請求項１乃至３の水系樹脂エマルションは、比較的低い温度で硬化させることができるため、耐熱性に劣る熱可塑性樹脂の改質剤として用いることができる。すなわち、上記水系樹脂エマルションと、熱可塑性樹脂のエマルション又は熱可塑性樹脂のディスパージョンとを混合し、水分を蒸発させ、さらに加熱することにより、熱可塑性樹脂の耐熱性を向上させることができる。特に、耐熱性の向上が求められているポリ乳酸や飽和ポリエステルに適用すると好適である。この場合において、（請求項１乃至３の水系樹脂エマルションの樹脂成分含有量）：（熱可塑性樹脂成分の含有量）は重量比で５０：５０〜１：９９とされていることが好ましい。
【発明を実施するための最良の形態】
【００２４】
以下、本発明を具体化した実施例１〜７を比較例１〜３と比較しつつ説明する。
【００２５】
＜水系樹脂エマルションの調製＞
（実施例１）
メチルエチルケトン１５０ｇに対し、ビス［４−（アリルビシクロ［２．２．１］ヘプト−５−エン−２，３−ジカルボキシイミド ）フェニル］メタン（丸善石油化学（株）製、商品名ＢＡＮＩ−Ｍ）７２．５ｇと、ビス（３−エチル−５−メチル−４−マレイミドフェニル）メタン７２．５ｇとを溶解させた樹脂溶液を用意する。容量１l のホモミキサーに３７５ｃｃの水を入れ、撹拌しながらポリビニルアルコール１５ｇ及びドデシルベンゼンスルホン酸ナトリウム５ｇを順次加えて溶解し、さらに撹拌しながら上記樹脂溶液を加える。そして、均一に撹拌された混合溶液を加圧式ホモジナイザーに移して乳化を行なう。その後、加温下で減圧してメチルエチルケトンを留去させ、実施例１の水系樹脂エマルションを得た。このエマルションの濃度は４０質量％、平均粒径は０．５μｍであり、３か月経過した後も沈澱を生じなかった。
【００２６】
（実施例２）
容量１l のホモミキサーに３７５ｃｃの水を入れ、ロジン酸カリウム塩１４ｇ、ポリオキシエチレンノニルフェニルエーテル１１ｇ、Ｎ，Ｎ´−ｍ−キシリレン−ビス（アリルビシクロ［２．２．１］ヘプト−５−エン−２，３−ジカルボキシイミド ）（丸善石油化学（株）製、商品名ＢＡＮＩ−Ｘ）１８０ｇ、ビス（３−エチル−５−メチル−４−マレイミドフェニル）メタン４５ｇ及びトルエン１５０ｇを順次加え、７０°Ｃに加熱して均一に撹拌する。この混合液を加圧式ホモジナイザーに移して乳化を行った後、さらに加温下で減圧しトルエンを留去させ、実施例２の水系樹脂エマルションを得た。このエマルションの濃度は４０質量％、平均粒径は１．０μｍであり、３か月経過した後も沈澱を生じなかった。
【００２７】
（実施例３）
容量１l のホモミキサーに３７５ｃｃの水を入れて撹拌しながら、Ｎ，Ｎ´−ヘキサメチレン−ビス（アリルビシクロ［２．２．１］ヘプト−５−エン−２，３−ジカルボキシイミド ）（丸善石油化学（株）製、商品名ＢＡＮＩ−Ｈ）８０ｇ、ビス（３−エチル−５−メチル−４−マレイミドフェニル）メタン１２０ｇ、ポリオキシエチレンノニルフェニルエーテル４５ｇ、ポリオキシエチレンポリオキシプロピレングリコール３０ｇ及びメチルエチルケトン１５０ｇを加え、５０°Ｃに加熱して均一に撹拌する。そして、この混合液を加圧式ホモジナイザーに移して乳化を行ない、さらに加温下で減圧してメチルエチルケトンを留去させ、実施例３の水系樹脂エマルションを得た。このエマルションの濃度は４０質量％、平均粒径は０．３μｍであり、３か月経過した後も沈澱を生じなかった。
【００２８】
なお、実施例１〜３では、ホモミキサーによって乳化を行っているが、必要に応じ、高圧ホモジナイザーを用いてさらに微粒子化することも可能である。また、ホモミキサーや高圧ホモジナイザー等の強制的な機械乳化法によらず、反転乳化法、転相温度乳化法、Ｄ相乳化法、ゲル乳化法などの化学的乳化方法を用いることも可能である。
【００２９】
＜熱可塑性樹脂の改質＞
（実施例４）
レゼムＥＳ-1（中京油脂（株）製  線状飽和ポリエステルエマルション、不揮発分30質量％、ポリエステル：分子量15000〜20000、軟化点163°Ｃ）７５重量部に、実施例１の水系樹脂エマルション２５重量部を混合したものを接着剤とする。この接着剤を基材（アルミ箔20cm×2cm）に浸漬塗布（2cm×2cm）し、室温乾燥後、塗布部分を2枚に重ね合わせ、180°Ｃ×1分、1kgf/cm2にて熱プレス処理する。こうして貼り合わせた圧着処理物の片側に100ｇの重りをつけ、180°Ｃの恒温器内に吊るし、保持力の試験を行った。その結果、60分経過しても剥がれ落ちることなく、良好な耐熱接着性を示した。
【００３０】
（比較例１）
接着剤としてレゼムＥＳ-1のみを用い、他の条件は実施例４と同様として圧着処理物の保持力の試験を行った。その結果、10分経過後、圧着面が剥がれ基材が落下した。
【００３１】
実施例４と比較例１との比較から、実施例１の水系樹脂エマルションを線状飽和ポリエステルエマルションに混合することにより、線状飽和ポリエステルエマルション硬化物の耐熱性が飛躍的に向上することが分かった。
【００３２】
（実施例５）
レゼムPLA-1（中京油脂（株）製  ポリ乳酸エマルション、不揮発分35質量％、ポリ乳酸：融点150°Ｃ、結晶化温度105°Ｃ）70重量部に、実施例１の水系樹脂エマルション30重量部を混合したものを接着剤とする。この接着剤を基材（アルミ箔20cm×2cm）に浸漬塗布（2cm×2cm）し、室温乾燥後、塗布部分を2枚に重ね合わせ、180°Ｃ×1分、1kgf/cm2にて熱プレス処理する。こうして貼り合わせた圧着処理物の片側に100ｇの重りをつけ、130°Ｃの恒温器内に吊るし、保持力の試験を行った。その結果、60分経過しても剥がれ落ちることなく、良好な耐熱接着性を示した。
【００３３】
（比較例２）
接着剤としてレゼムPLA-1のみを用い、他の条件は実施例５と同様として圧着処理物の保持力の試験を行った。その結果、10分経過後、圧着面が剥がれ基材が落下した。
【００３４】
実施例５と比較例２との比較から、実施例１の水系樹脂エマルションをポリ乳酸エマルションに混合することにより、ポリ乳酸エマルション硬化物の耐熱性が飛躍的に向上することが分かった。
【００３５】
（実施例６）
おがくず２８ｇにレゼムPLA-1（中京油脂（株）製  ポリ乳酸エマルション、不揮発分35質量％、ポリ乳酸：融点150°Ｃ、結晶化温度105°Ｃ）２４ｇと、実施例１の水系樹脂エマルション６．３ｇとを加え、よく混練した後、80°Ｃにて水分を除去する。そして、150ｍｍ×150ｍｍの枠を用いて180°Ｃ×2分、10kgf/cm2にて熱プレス処理を行いボード（厚さ3.5ｍｍ）を作成する。こうして得られたボードを100ｍｍ×50ｍｍに切断し、ボードの中央に500gの錘を載せ、120°Ｃ×１時間静置させた。その結果、ボードの形状に変化は認められず、良好な耐熱性を示した。
【００３６】
（比較例３）
実施例６において、おがくず２８ｇにレゼムPLA-1のみを３４．３ｇのみを加えた以外は実施例６と同じ条件で実験を行った。その結果、静置後においてボードの変形が認められ、１２０°Ｃにおける耐熱性が実施例６に比べて劣っていた。
【００３７】
（実施例７）
ケナフ繊維（繊維径約50〜500μｍ、繊維長約10〜200ｍｍ）１４ｇにレゼムPLA-1（中京油脂（株）製  ポリ乳酸エマルション、不揮発分35質量％、ポリ乳酸：融点150°Ｃ、結晶化温度105°Ｃ）１２ｇと、実施例１の水系樹脂エマルション３．２ｇとを加え、よく混練した後、80°Ｃにて水分除去する。そして、150ｍｍ×150ｍｍの枠を用いて180°Ｃ×2分、10kgf/cm2にて熱プレス処理を行い、ボード（厚さ3.5ｍｍ）を作成する。こうして得られたボードを100ｍｍ×50ｍｍに切断し、ボードの中央に500gの錘を載せ、120°Ｃ×１時間静置させた。その結果、ボードの形状に変化は認められず、良好な耐熱性を示した。
【００３８】
この発明は、上記発明の実施例の説明に何ら限定されるものではない。特許請求の範囲の記載を逸脱せず、当業者が容易に想到できる範囲で種々の変形態様もこの発明に含まれる。
【産業上の利用可能性】
【００３９】
本発明は、耐熱性に優れた接着剤や塗料として使用することができる。また、ポリ乳酸やポリエステル等の熱可塑性樹脂の耐熱性を向上させるための改質剤として好適に用いることもできる。